(57)【要約】  本発明の一態様に係る導電層形成用塗布液は、金属微粒子、分散媒及び分散剤を含有する導電層形成用塗布液であって、ｐＨが４以上８以下、電気伝導率が１００μＳ／ｃｍ以上８００μＳ／ｃｍ以下、上記金属微粒子の含有量が２０質量％以上８０質量％以下である。本発明の他の一態様に係る導電層の製造方法は、金属微粒子、分散媒及び分散剤を含有する導電層形成用塗布液を用いた導電層の製造方法であって、導電層形成用塗布液を塗布する塗布工程と、塗布後の導電層形成用塗布液を加熱する加熱工程とを備え、塗布時の導電層形成用塗布液のｐＨが４以上８以下、電気伝導率が１００μＳ／ｃｍ以上８００μＳ／ｃｍ以下、上記金属微粒子の含有量が２０質量％以上８０質量％以下である。
2017057301.tif 000002
【特許請求の範囲】
【請求項１】
金属微粒子、分散媒及び分散剤を含有する導電層形成用塗布液であって、
ｐＨが４以上８以下、電気伝導率が１００μＳ／ｃｍ以上８００μＳ／ｃｍ以下、上記金属微粒子の含有量が２０質量％以上８０質量％以下である導電層形成用塗布液。
【請求項２】
上記分散剤が、高分子化合物である請求項１に記載の導電層形成用塗布液。
【請求項３】
上記高分子化合物がイミノ基を有する請求項２に記載の導電層形成用塗布液。
【請求項４】
上記高分子化合物が、ポリエチレンイミン又はポリエチレンイミン−エチレンオキサイド付加物である請求項３に記載の導電層形成用塗布液。
【請求項５】
上記金属微粒子のレーザ回折法で測定した体積累積分布から算出される平均粒子径Ｄ５０が１ｎｍ以上５００ｎｍ以下である請求項１から請求項４のいずれか１項に記載の導電層形成用塗布液。
【請求項６】
２５℃における粘度が１００ｍＰａ・ｓ以下である請求項１から請求項５のいずれか１項に記載の導電層形成用塗布液。
【請求項７】
上記金属微粒子の主成分が銅又は銅合金である請求項１から請求項６のいずれか１項に記載の導電層形成用塗布液。
【請求項８】
金属微粒子、分散媒及び分散剤を含有する導電層形成用塗布液を用いた導電層の製造方法であって、
上記導電層形成用塗布液を塗布する塗布工程と、
上記塗布後の導電層形成用塗布液を加熱する加熱工程と
を備え、
上記塗布時の上記導電層形成用塗布液のｐＨが４以上８以下、電気伝導率が１００μＳ／ｃｍ以上８００μＳ／ｃｍ以下、上記金属微粒子の含有量が２０質量％以上８０質量％以下である導電層の製造方法。
【発明の詳細な説明】
【技術分野】
【０００１】
本発明は、導電層形成用塗布液及び導電層の製造方法に関する。
本出願は、２０１５年９月３０日出願の日本出願第２０１５−１９３１４１号に基づく優先権を主張し、上記日本出願に記載された全ての記載内容を援用するものである。
【背景技術】
【０００２】
近年、電子機器の小型化及び高性能化に伴い、プリント配線板の高密度化が要求されている。【０００３】
このような要求に対し、耐熱性絶縁ベースフィルムに接着剤層を介することなく銅薄層を積層したプリント配線板用基材が提案されている（特開平９−１３６３７８号公報参照）。この公報に記載のプリント配線板用基材は、耐熱性絶縁ベースフィルムの表面にスパッタリング法を用いて厚み０．２５〜０．３０μｍの銅薄膜層を形成している。このプリント配線板用基材は、この銅薄膜層の外面に電気めっき法を用いて銅厚膜層を積層することで、ベースフィルム及び銅薄膜層との接着強度を十分に確保しつつ、高密度化を図ることができるとされている。
【先行技術文献】
【特許文献】
【０００４】
【特許文献１】特開平９−１３６３７８号公報
【発明の概要】
【０００５】
本発明の一態様に係る導電層形成用塗布液は、金属微粒子、分散媒及び分散剤を含有する導電層形成用塗布液であって、ｐＨが４以上８以下、電気伝導率が１００μＳ／ｃｍ以上８００μＳ／ｃｍ以下、上記金属微粒子の含有量が２０質量％以上８０質量％以下である。
【０００６】
本発明の他の一態様に係る導電層の製造方法は、金属微粒子、分散媒及び分散剤を含有する導電層形成用塗布液を用いた導電層の製造方法であって、上記導電層形成用塗布液を塗布する塗布工程と、塗布後の導電層形成用塗布液を加熱する加熱工程とを備え、上記塗布時の上記導電層形成用塗布液のｐＨが４以上８以下、電気伝導率が１００μＳ／ｃｍ以上８００μＳ／ｃｍ以下、上記金属微粒子の含有量が２０質量％以上８０質量％以下である。
【図面の簡単な説明】
【０００７】
【図１】本発明の一実施形態に係る導電層の製造方法の塗布工程を示す模式的断面図である。
【図２】本発明の一実施形態に係る導電層の製造方法の加熱工程を示す模式的断面図である。
【図３】本発明の一実施形態に係る導電層の製造方法の第１金属めっき層形成工程を示す模式的断面図である。
【図４】本発明の一実施形態に係る導電層の製造方法の第２金属めっき層形成工程を示す模式的断面図である。
【発明を実施するための形態】
【０００８】
［本開示が解決しようとする課題］
上記公報に記載のプリント配線板用基材は、ベースフィルムに銅薄膜層を直接積層できる点において高密度プリント配線の要求に沿うといえる。しかしながら、このプリント配線板用基材は、銅薄膜層をスパッタリング法によって形成しているため、真空設備を必要とし、設備の建設、維持、運転等、設備コストが高くなるという不都合を有する。また、このプリント配線板用基材は、真空設備を用いた真空条件下で形成する必要があるため、基材のサイズを大きくすることに限界がある。
【０００９】
本発明は、このような事情に基づいてなされたものであり、一定の厚みを有する導電層を比較的低コストで容易かつ確実に形成可能な導電層形成用塗布液及びこの導電層形成用塗布液を用いた導電層の製造方法の提供を目的とする。
【００１０】
［本開示の効果］
本発明の導電層形成用塗布液及び導電層の製造方法は、一定の厚みを有する導電層を比較的低コストで容易かつ確実に形成することができる。
【００１１】
［本発明の実施形態の説明］
最初に本発明の実施態様を列記して説明する。
【００１２】
本発明の一態様に係る導電層形成用塗布液は、金属微粒子、分散媒及び分散剤を含有する導電層形成用塗布液であって、ｐＨが４以上８以下、電気伝導率が１００μＳ／ｃｍ以上８００μＳ／ｃｍ以下、上記金属微粒子の含有量が２０質量％以上８０質量％以下である。
【００１３】
当該導電層形成用塗布液は、分散媒及び分散剤を含有し、かつｐＨ及び電気伝導率が上記範囲内とされていることによって、金属微粒子の含有量が上記範囲内と多くても分散媒中におけるこの金属微粒子の均一分散性に優れる。そのため、当該導電層形成用塗布液は、例えばプリント配線板用基材を構成するベースフィルムの表面に塗布及び加熱されることで、一定の厚みを有しかつ金属微粒子が高密度で配設される導電層を容易かつ確実に形成することができる。また、当該導電層形成用塗布液は、スパッタリング等の物理的蒸着に必要な高価な真空設備を用いることなく比較的低コストで導電層を形成することができる。さらに、当該導電層形成用塗布液は、導電層を形成する際に真空設備を用いる必要がないので、この真空設備のサイズによって導電層の大きさが制限されることを防止することができる。その結果、当該導電層形成用塗布液によると、外寸の大きい導電層を形成し易い。
【００１４】
上記分散剤が、高分子化合物であるとよい。このように、上記分散剤が高分子分散剤であることによって、金属微粒子の凝集を防止しつつこの金属微粒子を分散媒中に均一に分散させ易い。これにより、緻密でかつ裂け目のない導電層を形成し易い。
【００１５】
上記高分子化合物がイミノ基を有するとよい。このように、上記高分子化合物がイミノ基を有することによって、金属微粒子の凝集を容易かつ確実に防止しつつこの金属微粒子を分散媒中により均一に分散させ易い。
【００１６】
上記高分子化合物が、ポリエチレンイミン又はポリエチレンイミン−エチレンオキサイド付加物であるとよい。このように、上記高分子化合物がポリエチレンイミン又はポリエチレンイミン−エチレンオキサイド付加物であることによって、金属微粒子の凝集を容易かつ確実に防止しつつこの金属微粒子を分散媒中にさらに均一に分散させ易い。
【００１７】
上記金属微粒子のレーザ回折法で測定した累積分布から算出される平均粒子径Ｄ５０としては、１ｎｍ以上５００ｎｍ以下が好ましい。当該導電層形成用塗布液によると、金属微粒子の平均粒子径Ｄ５０が上記範囲内のように比較的小さくてもこの金属微粒子を分散媒中に均一に分散させることができる。そのため、上記金属微粒子の平均粒子径Ｄ５０を上記範囲内とすることによって、緻密な導電層を容易かつ確実に形成することができる。なお、上記「平均粒子径Ｄ５０」とは、体積累積分布から算出される値をいう。
【００１８】
当該導電層形成用塗布液の２５℃における粘度としては、１００ｍＰａ・ｓ以下が好ましい。このように、２５℃における粘度が上記上限以下であることによって、当該導電層形成用塗布液の塗布性を向上することができる。
【００１９】
上記金属微粒子の主成分が銅又は銅合金であるとよい。このように、上記金属微粒子の主成分が銅又は銅合金であることによって、導電性に優れる導電層を形成することができる。
【００２０】
本発明の他の一態様に係る導電層の製造方法は、金属微粒子、分散媒及び分散剤を含有する導電層形成用塗布液を用いた導電層の製造方法であって、上記導電層形成用塗布液を塗布する塗布工程と、塗布後の導電層形成用塗布液を加熱する加熱工程とを備え、上記塗布時の上記導電層形成用塗布液のｐＨが４以上８以下、電気伝導率が１００μＳ／ｃｍ以上８００μＳ／ｃｍ以下、上記金属微粒子の含有量が２０質量％以上８０質量％以下である。
【００２１】
当該導電層の製造方法は、導電層形成用塗布液が分散媒及び分散剤を含有しており、塗布時の導電層形成用塗布液のｐＨ及び電気伝導率が上記範囲内とされているので、金属微粒子の含有量が上記範囲内と多くても塗布時におけるこの金属微粒子の均一分散性に優れる。そのため、当該導電層の製造方法は、一定の厚みを有しかつ金属微粒子が高密度で配設される導電層を容易かつ確実に形成することができる。また、当該導電層の製造方法は、スパッタリング等の物理的蒸着に必要な高価な真空設備を用いることなく比較的低コストで導電層を形成することができる。さらに、当該導電層の製造方法は、真空設備を用いる必要がないので、この真空設備のサイズによって導電層の大きさが制限されることを防止することができる。その結果、当該導電層の製造方法は、外寸の大きい導電層を製造し易い。
【００２２】
なお、本明細書において、「電気伝導率」とは、ＪＩＳ−Ｋ０１３０：２００８に準拠して測定される値をいう。「粘度」とは、ＪＩＳ−Ｚ８８０３：２０１１に準拠して測定した値をいう。「主成分」とは、最も含有量の多い成分をいい、例えば含有量が５０質量％以上の成分をいい、好ましくは８０質量％以上の成分をいう。
【００２３】
［本発明の実施形態の詳細］
＜導電層形成用塗布液＞
当該導電層形成用塗布液は、例えばプリント配線板基材形成用である。具体的には、当該導電層形成用塗布液は、プリント配線板を構成するベースフィルムの表面に塗布された上、乾燥及び加熱処理されることで、このベースフィルムの表面に積層され、金属微粒子が焼結された導電層（金属微粒子焼結層）を形成する。
【００２４】
当該導電層形成用塗布液は、金属微粒子、分散媒及び分散剤を含有している。また、当該導電層形成用塗布液は、ｐＨが４以上８以下、電気伝導率が１００μＳ／ｃｍ以上８００μＳ／ｃｍ以下、金属微粒子の含有量が２０質量％以上８０質量％以下である。当該導電層形成用塗布液は、分散媒及び分散剤を含有し、かつｐＨ及び電気伝導率が上記範囲内とされていることによって、金属微粒子の含有量が上記範囲内と多くても分散媒中におけるこの金属微粒子の均一分散性に優れる。そのため、当該導電層形成用塗布液は、例えばベースフィルムの表面に塗布及び加熱されることで、一定の厚みを有しかつ金属微粒子が高密度で配設される導電層を容易かつ確実に形成することができる。また、当該導電層形成用塗布液は、スパッタリング等の物理的蒸着に必要な高価な真空設備を用いることなく比較的低コストで導電層を形成することができる。さらに、当該導電層形成用塗布液は、導電層を形成する際に真空設備を用いる必要がないので、この真空設備のサイズによって導電層の大きさが制限されることを防止することができる。その結果、当該導電層形成用塗布液によると、外寸の大きい導電層を形成し易い。
【００２５】
当該導電層形成用塗布液に含有される分散媒としては、特に限定されるものではないが、典型的には水が用いられる。
【００２６】
当該導電層形成用塗布液に含有される金属微粒子の主成分としては、例えば銅（Ｃｕ）、ニッケル（Ｎｉ）、アルミニウム（Ａｌ）、金（Ａｕ）、銀（Ａｇ）及びこれらの合金等が挙げられる。中でも、導電性に優れると共に、ベースフィルムとの密着力を高め易い銅又は銅合金が好ましい。
【００２７】
当該導電層形成用塗布液における上記金属微粒子の含有量の下限としては、２０質量％であり、２５質量％がより好ましい。一方、上記金属微粒子の含有量の上限としては、８０質量％であり、５０質量％がより好ましく、３５質量％がさらに好ましい。上記金属微粒子の含有量が上記下限に満たないと、十分な厚み及び密度を有する導電層を形成し難くなるおそれがある。逆に、上記金属微粒子の含有量が上記上限を超えると、上記金属微粒子を分散媒中に均一に分散させ難くなるおそれがある。
【００２８】
上記金属微粒子のレーザ回折法で測定した体積累積分布から算出される平均粒子径Ｄ５０の下限としては、１ｎｍが好ましく、３０ｎｍがより好ましい。一方、上記平均粒子径Ｄ５０の上限としては、５００ｎｍが好ましく、２００ｎｍがより好ましく、１００ｎｍがさらに好ましい。上記平均粒子径Ｄ５０が上記下限に満たないと、分散媒中における金属微粒子の分散性及び安定性が低下するおそれがある。逆に、上記平均粒子径Ｄ５０が上記上限を超えると、当該導電層形成用塗布液を塗布した際の金属微粒子の密度が不均一になり易く、その結果十分に緻密な導電層を形成し難くなるおそれがある。
【００２９】
上記金属微粒子の走査型電子顕微鏡（ＳＥＭ）による測定に基づいて算出される平均粒子径Ｄ５０ＳＥＭの下限としては、１ｎｍが好ましく、３０ｎｍがより好ましい。一方、上記平均粒子径Ｄ５０ＳＥＭの上限としては、５５０ｎｍが好ましく、２５０ｎｍがより好ましく、１５０ｎｍがさらに好ましい。上記平均粒子径Ｄ５０ＳＥＭが上記下限に満たないと、分散媒中における金属微粒子の分散性及び安定性が低下するおそれがある。逆に、上記平均粒子径Ｄ５０ＳＥＭが上記上限を超えると、当該導電層形成用塗布液を塗布した際の金属微粒子の密度が不均一になり易く、その結果十分に緻密な導電層を形成し難くなるおそれがある。なお、「平均粒子径Ｄ５０ＳＥＭ」とは、金属微粒子の表面を走査型電子顕微鏡（ＳＥＭ）で観察し、任意に抽出した金属微粒子１００個を測長して粒子径の小さい順に体積を積算した際の累積体積が５０％となる粒子径をいう。
【００３０】
上記金属微粒子のレーザ回折法で測定した累積分布から算出される平均粒子径Ｄ５０に対する上記金属微粒子の走査型電子顕微鏡による測定に基づいて算出される平均粒子径Ｄ５０ＳＥＭの比（Ｄ５０ＳＥＭ／Ｄ５０）の上限としては、１．５が好ましく、１．３がより好ましい。上記比（Ｄ５０ＳＥＭ／Ｄ５０）が上記上限を超えると、個々の金属微粒子の形状が不均一となり易い。その結果、当該導電層形成用塗布液を塗布して形成される塗膜表面の平滑性が不十分となり、ひいては十分に緻密な導電層を形成し難くなるおそれがある。なお、上記比（Ｄ５０ＳＥＭ／Ｄ５０）の下限としては、特に限定されるものではなく、例えば１とすることができる。
【００３１】
上記分散剤としては、上記分散媒中で金属微粒子を良好に分散させることができるものである限り特に限定されるものではないが、好ましくは高分子化合物が用いられる。当該導電層形成用塗布液は、上記分散剤が高分子分散剤であることによって、上記金属微粒子の凝集を防止しつつこの金属微粒子を分散媒中に均一に分散させ易い。そのため、上記分散剤が高分子分散剤であることによって、当該導電層形成用塗布液を用いて緻密でかつ裂け目のない導電層を形成し易い。
【００３２】
上記高分子化合物としては、部品劣化防止の観点から、硫黄、リン、ホウ素、ハロゲン元素及びアルカリ金属を含まないものが好ましく、例えばポリエチレンイミン、ポリプロピレンイミン、ポリヘキサメチレンイミン等のポリアルキレンイミン；ポリビニルピロリドン等のアミン系高分子化合物；ポリアクリル酸、カルボキシメチルセルロース等の分子中にカルボン酸基を有する炭化水素系高分子化合物；ポバール（ポリビニルアルコール）；スチレン−マレイン酸共重合体；オレフィン−マレイン酸共重合体；あるいは１分子中にポリエチレンイミン部分とポリエチレンオキサイド部分とを有するポリエチレンイミン−エチレンオキサイド付加物等が挙げられる。中でも、上記高分子化合物としては、イミノ基を有する化合物が好ましく、ポリエチレンイミン及びポリエチレンイミン−エチレンオキサイド付加物が特に好ましい。当該導電層形成用塗布液は、上記高分子化合物がイミノ基を有することによって、金属微粒子の凝集を容易かつ確実に防止しつつこの金属微粒子を分散媒中により均一に分散させることができる。特に、当該導電層形成用塗布液は、上記高分子化合物がポリエチレンイミン又はポリエチレンイミン−エチレンオキサイド付加物であることによって、上記高分子化合物の窒素原子の含有量を高めることができるので、金属微粒子の凝集をさらに容易かつ確実に防止しつつこの金属微粒子を分散媒中にさらに均一に分散させることができる。
【００３３】
上記高分子化合物の重量平均分子量の下限としては、２，０００が好ましく、５，０００がより好ましい。一方、上記高分子化合物の重量平均分子量の上限としては、７５０，０００が好ましく、１００，０００がより好ましい。上記高分子化合物の重量平均分子量が上記下限に満たないと、上記金属微粒子の凝集を防止してこの金属微粒子の分散を維持する効果が十分に得られないおそれがあり、その結果緻密で裂け目のない導電層を形成し難くなるおそれがある。逆に、上記高分子化合物の重量平均分子量が上記上限を超えると、分散剤の嵩が大きすぎ、当該導電層形成用塗布液の塗布後に行う加熱処理において、上記金属微粒子同士の焼結を阻害してボイドを生じさせるおそれがある。また、分散剤の嵩が大きすぎると、導電層の緻密性が低下したり、分散剤の分解残渣に起因して導電層の導電性が低下するおそれがある。
【００３４】
当該導電層形成用塗布液における上記分散剤の含有量の下限としては、０．０１質量％が好ましく、０．０２質量％がより好ましい。一方、上記分散剤の含有量の上限としては、２質量％が好ましく、１質量％がより好ましい。上記分散剤の含有量が上記下限に満たないと、上記金属微粒子を分散剤によって十分に取り囲むことができず、上記金属微粒子の凝集を十分に防止することができないおそれがある。逆に、上記分散剤の含有量が上記上限を超えると、当該導電層形成用塗布液の塗布後の加熱処理時に、過剰の分散剤が上記金属微粒子の焼結を含む焼成を阻害してボイドが発生するおそれがある。また、上記分散剤の分解残渣が不純物として導電層中に残存してこの導電層の導電性が低下するおそれがある。
【００３５】
当該導電層形成用塗布液は、必要に応じて有機溶媒を含有してもよい。上記有機溶媒としては、水溶性である種々の有機溶媒が使用可能であり、例えばメチルアルコール、エチルアルコール、ｎ−プロピルアルコール、イソプロピルアルコール、ｎ−ブチルアルコール、イソブチルアルコール、ｓｅｃ−ブチルアルコール、ｔｅｒｔ−ブチルアルコール等のアルコール類；アセトン、メチルエチルケトン等のケトン類；エチレングリコール、グリセリン等の多価アルコールやその他のエステル類；エチレングリコールモノエチルエーテル、ジエチレングリコールモノブチルエーテル等のグリコールエーテル類等が挙げられる。
【００３６】
当該導電層形成用塗布液が有機溶媒を含有する場合、当該導電層形成用塗布液における上記有機溶媒の含有量の下限としては、２５質量％が好ましく、３０質量％がより好ましい。一方、上記有機溶媒の含有量の上限としては、７５質量％が好ましく、７０質量％がより好ましい。上記有機溶媒の含有量が上記下限に満たないと、上記有機溶媒による粘度調整、蒸気圧調整等の効果が十分に得られないおそれがある。逆に、上記有機溶媒の含有量が上記上限を超えると、水による分散剤の膨潤効果が不十分となり、当該導電層形成用塗布液中で上記金属微粒子の凝集が生じるおそれがある。
【００３７】
当該導電層形成用塗布液のｐＨとしては、上述のように４以上８以下とされている。また、上記分散剤がポリエチレンイミンである場合における当該導電層形成用塗布液のｐＨの下限としては、６が好ましく、６．５がより好ましい。一方、上記分散剤がポリエチレンイミンである場合における当該導電層形成用塗布液のｐＨの上限としては、７．５が好ましい。また、上記分散剤がポリエチレンイミン−エチレンオキサイド付加物である場合における当該導電層形成用塗布液のｐＨの下限としては、４．５が好ましく、５がより好ましい。一方、上記分散剤がポリエチレンイミン−エチレンオキサイド付加物である場合における当該導電層形成用塗布液のｐＨの上限としては、７が好ましく、６．０がより好ましい。上記ｐＨが上記下限に満たないと、金属微粒子が溶けやすくなるおそれがある。逆に、上記ｐＨが上記上限を超えると、水酸化物イオンの作用によって金属微粒子の均一分散性が低下するおそれがある。
【００３８】
当該導電層形成用塗布液の電気伝導率の下限としては、１００μＳ／ｃｍであり、１５０μＳ／ｃｍが好ましく、２００μＳ／ｃｍがより好ましい。一方、上記電気伝導率の上限としては、８００μＳ／ｃｍであり、７００μＳ／ｃｍが好ましく、６００μＳ／ｃｍがより好ましい。上記電気伝導率が上記下限に満たないと、金属微粒子が凝集し易くなるおそれがある。逆に、上記電気伝導率が上記上限を超えると、当該導電層形成用塗布液から形成される導電層中に分散剤等の分解残渣が不純物として残存し易くなり、その結果この導電層の導電性が低下するおそれがある。
【００３９】
当該導電層形成用塗布液の２５℃における粘度の上限としては、１００ｍＰａ・ｓが好ましく、３０ｍＰａ・ｓがより好ましく、２ｍＰａ・ｓがさらに好ましい。一方、上記粘度の下限としては、１ｍＰａ・ｓが好ましい。上記粘度が上記上限を超えると、塗布性が低下するおそれがある。逆に、上記粘度が上記下限に満たないと、塗膜の成形性が低下するおそれがある。
【００４０】
＜当該導電層形成用塗布液の製造方法＞
当該導電層形成用塗布液の製造方法は、金属微粒子を製造する金属微粒子製造工程と、上記金属微粒子製造工程で製造した金属微粒子を洗浄する洗浄工程と、上記洗浄工程で洗浄した金属微粒子を分散媒中に分散させる分散工程とを備える。
【００４１】
（金属微粒子製造工程）
上記金属微粒子製造工程は、高温処理法、液相還元法、気相法等によって行うことができる。以下では、上記金属微粒子製造工程の好ましい態様として、液相還元法による方法について説明する。
【００４２】
上記液相還元法によって上記金属微粒子を製造するためには、例えば水に金属微粒子を形成する金属のイオンのもとになる水溶性の金属化合物と上記分散剤とを溶解すると共に、還元剤及び任意成分としての錯化剤を加えて一定時間金属イオンを還元反応させればよい。液相還元法の場合、製造される金属微粒子は形状が球状又は粒状で揃っており、しかも微細な粒子とすることができる。上記金属イオンのもとになる水溶性の金属化合物として、例えば銅の場合は、硝酸銅（ＩＩ）（Ｃｕ（ＮＯ３）２）、硫酸銅（ＩＩ）五水和物（ＣｕＳＯ４・５Ｈ２Ｏ）等が挙げられる。また銀の場合は硝酸銀（Ｉ）（ＡｇＮＯ３）、メタンスルホン酸銀（ＣＨ３ＳＯ３Ａｇ）等、金の場合はテトラクロロ金（ＩＩＩ）酸四水和物（ＨＡｕＣｌ４・４Ｈ２Ｏ）、ニッケルの場合は塩化ニッケル（ＩＩ）六水和物（ＮｉＣｌ２・６Ｈ２Ｏ）、硝酸ニッケル（ＩＩ）六水和物（Ｎｉ（ＮＯ３）２・６Ｈ２Ｏ）等が挙げられる。他の金属微粒子についても、塩化物、硝酸化合物、硫酸化合物等の水溶性の化合物を用いることができる。
【００４３】
上記還元剤としては、液相（水溶液）の反応系において、金属イオンを還元及び析出させることができる種々の還元剤を用いることができる。この還元剤として、例えば水素化ホウ素ナトリウム、次亜リン酸ナトリウム、ヒドラジン、３価のチタンイオンや２価のコバルトイオン等の遷移金属のイオン、アスコルビン酸、グルコースやフルクトース等の還元性糖類、エチレングリコールやグリセリン等の多価アルコールなどが挙げられる。このうち、３価のチタンイオンが４価に酸化する際の酸化還元作用によって金属イオンを還元し、金属微粒子を析出させる方法がチタンレドックス法である。チタンレドックス法で得られる金属微粒子は、粒子径が小さくかつ揃っており、さらにチタンレドックス法は金属微粒子の形状を球形又は粒状にすることができる。そのため、チタンレドックス法を用いることで、当該導電層形成用塗布液から形成される導電層の緻密化を促進することができる。
【００４４】
上記錯化剤としては、例えばクエン酸ナトリウム、グルコン酸ナトリウム、酢酸ナトリウム、プロピオン酸ナトリウム、リンゴ酸、乳酸、ロシェル塩、チオ硫酸ナトリウム、酒石酸ナトリウム、エチレンジアミン四酢酸、アンモニア等が挙げられる。
【００４５】
金属微粒子の粒子径を調整するには、金属化合物、分散剤、還元剤、錯化剤の種類及び配合割合を調整すると共に、金属化合物を還元反応させる際に、攪拌速度、温度、時間、ｐＨ等を調整すればよい。例えば反応系のｐＨは、本実施形態のように微小な粒子径の金属微粒子を得るには、７以上１３以下とするのが好ましい。このときｐＨ調整剤を用いることで、反応系のｐＨを上記範囲に調整することができる。このｐＨ調整剤としては、塩酸、硫酸、水酸化ナトリウム、炭酸ナトリウム等の一般的な酸又はアルカリが使用されるが、特に周辺部材の劣化を防止するために、アルカリ金属やアルカリ土類金属、塩素等のハロゲン元素、硫黄、リン、ホウ素等の不純物元素を含まない硝酸やアンモニアを用いてもよい。
【００４６】
（洗浄工程）
上記洗浄工程では、上記金属微粒子製造工程で析出させた金属微粒子を水洗浄する。具体的には、上記洗浄工程では、遠心分離により上記金属微粒子と液体とを分離した上、分離後の上記金属微粒子に水を添加して撹拌することで金属微粒子を洗浄する。水洗浄を行う回数としては、特に限定されるものではないが、例えば１回以上３回以下とすることができ、２回がより好ましい。当該導電層形成用塗布液の製造方法は、水洗浄回数を増加させることで当該導電層形成用塗布液のｐＨ、電気伝導率及び分散剤の含有量を低下させることができる。この点に関し、当該導電層形成用塗布液は、水洗浄回数を上記範囲内とすることによって、当該導電層形成用塗布液のｐＨ、電気伝導率及び分散剤の含有量を上記範囲に調整し易い。
【００４７】
なお、当該導電層形成用塗布液の製造方法は、上記洗浄工程後に金属微粒子を乾燥させて粉末状とした上、この粉末状の金属微粒子を後述の分散工程で用いることが好ましい。
【００４８】
（分散工程）
上記分散工程では、上記洗浄工程後の金属微粒子を分散媒中に分散させる。上記分散工程は、例えば上記洗浄工程後に乾燥して得られた粉末状の金属微粒子を分散媒である水に含有させることで行うことができる。なお、上記洗浄工程後の金属微粒子は、分散剤によって取り囲まれた状態で存在しているため、上記分散工程では必ずしも分散媒中に分散剤を添加する必要はないが、上記分散工程では必要に応じて分散媒中に上記分散剤を添加してもよい。
【００４９】
当該導電層形成用塗布液の製造方法は、導電層を比較的低コストで容易かつ確実に形成可能な当該導電層形成用塗布液を容易かつ確実に製造することができる。
【００５０】
＜導電層の製造方法＞
次に、図１〜図４を参照しつつ、当該導電層形成用塗布液を用いた導電層の製造方法を説明する。なお、以下では、当該導電層形成用塗布液を用いてプリント配線板用基材の導電層を製造する場合について説明する。
【００５１】
当該導電層の製造方法は、当該導電層形成用塗布液を塗布する塗布工程と、塗布後の導電層形成用塗布液を加熱する加熱工程とを備える。また、当該導電層の製造方法は、上記加熱により金属微粒子が焼結して形成される金属微粒子焼結層の外面に金属めっき層を形成する金属めっき層形成工程をさらに備えてもよい。当該導電層の製造方法は、当該導電層形成用塗布液の塗布時のｐＨが４以上８以下、電気伝導率が１００μＳ／ｃｍ以上８００μＳ／ｃｍ以下、上記金属微粒子の含有量が２０質量％以上８０質量％以下である。本実施形態における導電層の製造方法では、上記金属微粒子焼結層及び金属めっき層の積層体が導電層として形成される。
【００５２】
当該導電層の製造方法は、当該導電層形成用塗布液が分散媒及び分散剤を含有しており、塗布時における導電層形成用塗布液のｐＨ及び電気伝導率が上記範囲内とされているので、金属微粒子の含有量を上記範囲内と多くしても塗布時におけるこの金属微粒子の均一分散性に優れる。そのため、当該導電層の製造方法は、一定の厚みを有しかつ金属微粒子が高密度で配設される導電層を容易かつ確実に形成することができる。また、当該導電層の製造方法は、スパッタリング等の物理的蒸着に必要な高価な真空設備を用いることなく比較的低コストで導電層を形成することができる。さらに、当該導電層の製造方法は、真空設備を用いる必要がないので、この真空設備のサイズによって導電層の大きさが制限されることを防止することができる。その結果、当該導電層の製造方法は、外寸の大きい導電層を形成し易い。
【００５３】
（塗布工程）
上記塗布工程では、図１に示すように、ベースフィルム１の一方の面に当該導電層形成用塗布液を塗布する。
【００５４】
ベースフィルム１の主成分としては、例えばポリイミド、液晶ポリマー、フッ素樹脂、ポリエチレンテレフタレート、ポリエチレンナフタレート等の可撓性を有する樹脂、紙フェノール、紙エポキシ、ガラスコンポジット、ガラスエポキシ、テフロン（登録商標）、ガラス基材等のリジッド材、硬質材料と軟質材料とを複合したリジッドフレキシブル材等を挙げられる。中でも、金属酸化物等との結合力が大きいことから、ポリイミドが好ましい。
【００５５】
また、ベースフィルム１の当該導電層形成用塗布液を塗布する面には親水化処理を施すことが好ましい。上記親水化処理としては、例えばプラズマを照射して塗布面を親水化するプラズマ処理や、アルカリ溶液で塗布面を親水化するアルカリ処理を採用することができる。塗布面に親水化処理を施すことにより、塗布面に対する当該導電層形成用塗布液の表面張力が小さくなるので、当該導電層形成用塗布液を塗布面に均一に塗布することができる。中でも、上記親水化処理としてはプラズマ処理が好ましい。
【００５６】
当該導電層形成用塗布液をベースフィルム１の一方の面に塗布する方法としては、スピンコート法、スプレーコート法、バーコート法、ダイコート法、スリットコート法、ロールコート法、ディップコート法等の従来公知の塗布法を用いることができる。また、スクリーン印刷、ディスペンサ等によりベースフィルム１の一方の面の一部のみに当該導電層形成用塗布液を塗布するようにしてもよい。当該導電層形成用塗布液の塗布後、例えば室温以上の温度で乾燥することによって金属微粒子２を含有する塗膜３が形成される。乾燥温度の上限としては、１００℃が好ましく、４０℃がより好ましい。乾燥温度が上記上限を超えると、塗膜３の急激な乾燥により、塗膜３に裂け目が発生するおそれがある。
【００５７】
塗膜３の平均厚み（当該導電層形成用塗布液を１回塗布した場合の平均厚み）の下限としては、０．１μｍが好ましく、０．２μｍがより好ましい。一方、塗膜３の平均厚みの上限としては、０．５μｍが好ましく、０．４μｍがより好ましい。塗膜３の平均厚みが上記下限に満たないと、後述する加熱工程によって得られる金属微粒子焼結層４の厚みを十分に厚くできないおそれがある。逆に、塗膜３の平均厚みが上記上限を超えると、塗膜３における金属微粒子の密度が不均一になり易く、その結果十分に緻密な金属微粒子焼結層を形成し難くなるおそれがある。なお、「平均厚み」とは、塗膜における金属微粒子の存在部分の厚みを蛍光Ｘ線膜厚計によって測定した平均値をいう。また、上記平均値は、例えば面積１０ｃｍ２当たり１箇所の割合で１０箇所の厚みを測定し、この１０箇所の厚みを平均することで求めることができる。
【００５８】
塗膜３の表面粗さＳａの上限としては、０．１２μｍが好ましく、０．０８μｍがより好ましい。塗膜３の表面粗さＳａが上記上限を超えると、十分に緻密な金属微粒子焼結層４を形成し難くなるおそれがある。なお、塗膜３の表面粗さＳａの下限としては、特に限定されるものではなく、例えば０．０１μｍとすることができる。また、「表面粗さＳａ」とは、ＩＳＯ２５１７８に準拠した値をいう。
【００５９】
（加熱工程）
上記加熱工程では、図２に示すように、塗膜３を焼成することで金属微粒子焼結層４を形成する。上記加熱工程では、塗膜３の焼成によって金属微粒子２同士を焼結すると共に、金属微粒子２の焼結体をベースフィルム１の一方の面に固着させる。なお、塗膜３に含まれる分散剤等やその他の有機物はこの焼成によって揮発又は分解される。
【００６０】
また、金属微粒子焼結層４のベースフィルム１との界面近傍では、加熱によって金属微粒子が酸化して、この金属微粒子の金属に基づく金属水酸化物又はその金属水酸化物に由来する基の生成を抑えつつ、上記金属に基づく金属酸化物又はその金属酸化物に由来する基が生成される。具体的には、例えば金属微粒子として銅を用いた場合、金属微粒子焼結層４のベースフィルム１との界面近傍に酸化銅及び水酸化銅が生成するが、酸化銅の方が多く生成する。この金属微粒子焼結層４の界面近傍に生成した酸化銅は、例えばベースフィルム１の主成分として含まれるポリイミドと強く結合するため、金属微粒子焼結層４とベースフィルム１との間の密着力が大きくなる。
【００６１】
上記加熱工程は、一定量の酸素が含まれる雰囲気下で行う。加熱処理時の雰囲気の酸素濃度の下限としては、１ｐｐｍが好ましく、１０ｐｐｍがより好ましい。一方、上記酸素濃度の上限としては、１０，０００ｐｐｍが好ましく、１，０００ｐｐｍがより好ましい。上記酸素濃度が上記下限に満たないと、金属微粒子焼結層４の界面近傍における酸化銅の生成量が少なくなり、金属微粒子焼結層４とベースフィルム１との密着力が十分に得られないおそれがある。一方、上記酸素濃度が上記上限を超えると、金属微粒子が過剰に酸化してしまい金属微粒子焼結層４の導電性が低下するおそれがある。
【００６２】
加熱温度の下限としては、１５０℃が好ましく、２００℃がより好ましい。一方、加熱温度の上限としては、５００℃が好ましく、４００℃がより好ましい。加熱温度が上記下限に満たないと、金属微粒子焼結層４の界面近傍における酸化銅の生成量が少なくなり、金属微粒子焼結層４とベースフィルム１との密着力が十分に得られないおそれがある。逆に、加熱温度が上記上限を超えると、ベースフィルム１がポリイミド等の有機樹脂の場合にベースフィルム１が変形するおそれがある。
【００６３】
（金属めっき層形成工程）
上記金属めっき層形成工程は、第１金属めっき層形成工程と、第２金属めっき層形成工程とを有する。
【００６４】
（第１金属めっき層形成工程）
上記第１金属めっき層形成工程では、図３に示すように、金属微粒子焼結層４の外面に第１金属めっき層５を形成する。具体的には、上記第１金属めっき層形成工程では、金属微粒子焼結層４の空隙をめっき金属で充填すると共に、このめっき金属を金属微粒子焼結層４の一方の面に積層する。当該導電層の製造方法は、上記第１金属めっき層形成工程を有することによって、導電層とベースフィルム１との密着力を高めることができる。
【００６５】
第１金属めっき層５を形成するためのめっき方法は、特に限定されず、無電解めっきであっても電気めっきであってもよいが、金属微粒子焼結層４を形成する金属微粒子間の空隙をより的確に埋めることで、金属微粒子焼結層４及びベースフィルム１の剥離強度を容易かつ確実に向上できる無電解めっきが好ましい。
【００６６】
上記無電解めっきを採用する場合の手順は特に限定されず、例えばクリーナ工程、水洗工程、酸処理工程、水洗工程、プレディップ工程、アクチベータ工程、水洗工程、還元工程、水洗工程等の処理と共に、公知の手段で無電解めっきを行えばよい。
【００６７】
上記電気めっきを採用する場合についても、手順は特に限定されず、例えば公知の電解めっき浴及びめっき条件から適宜選択すればよい。
【００６８】
また、金属微粒子焼結層４の空隙をめっき金属で充填した後、さらに熱処理を行うことが好ましい。この熱処理により、金属微粒子焼結層４とベースフィルム１との界面近傍における酸化銅がさらに増加するため、金属微粒子焼結層４とベースフィルム１との間の密着力をより向上させることができる。
【００６９】
（第２金属めっき層形成工程）
上記第２金属めっき層形成工程では、図４に示すように、第１金属めっき層５の外面に第２金属めっき層６を形成する。当該導電層の製造方法は、上記第２金属めっき層形成工程を有することによって、導電層の厚みを容易かつ確実に調整することができる。
【００７０】
第２金属めっき層６を形成するためのめっき方法は、特に限定されるものではなく、無電解めっきであっても電気めっきであってもよいが、厚みの調整を容易かつ正確に行うことができると共に、比較的短時間で第２金属めっき層６を形成することができる電気めっきが好ましい。
【００７１】
上記無電解めっきを採用する場合の手順は特に限定されず、上述の第１金属めっき層５を形成する場合と同様の手順で行うことができる。また、上記電気めっきを採用する場合についても、手順は特に限定されず、上述の第１金属めっき層５を形成する場合と同様の手順で行うことができる。
【００７２】
なお、当該導電層の製造方法で製造された導電層は、パターニングによりベースフィルム１の一方の面に積層される導電パターンとして形成される。これにより、ベースフィルム１及びベースフィルム１の一方の面に積層される導電パターンを備えるプリント配線板が製造される。
【００７３】
［その他の実施形態］
今回開示された実施の形態は全ての点で例示であって制限的なものではないと考えられるべきである。本発明の範囲は、上記実施形態の構成に限定されるものではなく、請求の範囲によって示され、請求の範囲と均等の意味及び範囲内での全ての変更が含まれることが意図される。
【００７４】
例えば、当該導電層形成用塗布液は、必ずしもプリント配線板用基材を形成するために用いられる必要はない。また、当該導電層の製造方法は、必ずしもプリント配線板用基材の導電層の製造方法として実施される必要はない。
【００７５】
さらに、当該導電層の製造方法は、プリント配線板用基材の導電層の製造方法として実施される場合であっても、必ずしも金属めっき層形成工程を備える必要はない。当該導電層の製造方法は、例えば上述の塗布工程及び加熱工程を複数回行うことで導電層を製造してもよい。当該導電層の製造方法は、当該導電層形成用塗布液における金属微粒子の含有量が多いため、１回の塗布及び乾燥によって比較的厚みの厚い金属微粒子焼結層を形成することができる。そのため、当該導電層の製造方法は、少ない塗布回数で導電層を製造することができる。また、当該導電層の製造方法は、金属めっき層形成工程を備える場合でも、必ずしも第１金属めっき層形成工程及び第２金属めっき層形成工程を共に有する必要はなく、第１金属めっき層形成工程のみを有していてもよい。さらに、当該導電層の製造方法は、ベースフィルムの一方の面にのみ導電層を形成する必要はなく、ベースフィルムの両面に導電層を形成してもよい。
【実施例】
【００７６】
以下、実施例によって本発明をさらに詳細に説明するが、本発明はこれらの実施例に限定されるものではない。【００７７】
［実施例］
［Ｎｏ．１］
還元剤としての三塩化チタン溶液８０ｇ（０．１Ｍ）、ｐＨ調整剤としての炭酸ナトリウム５０ｇ、錯化剤としてのクエン酸ナトリウム９０ｇ、及び分散剤としてのポリエチレンイミン１ｇをビーカー内で純水１Ｌに溶解させ、この水溶液を３５℃に保温した。また、この水溶液に同温度（３５℃）で保温した硝酸銅三水和物１０ｇ（０．０４Ｍ）の水溶液を添加し撹拌させることで銅微粒子を析出させた。さらに、遠心分離により分離した銅微粒子に対し、２００ｍＬの純水による洗浄工程を２回繰り返した上、この銅微粒子を乾燥させることで粉末状の銅微粒子を得た。続いて、この粉末状の銅微粒子に純水を加えて含有量調整を行うことでＮｏ．１の導電層形成用塗布液を得た。このＮｏ．１の導電層形成用塗布液３００μＬを親水化処理を行ったポリイミドフィルム（１０ｃｍ角）上にバーコート法により塗布した。【００７８】
［Ｎｏ．２〜Ｎｏ．５］
洗浄工程１回当たりの水量を表１の通りとした以外はＮｏ．１と同様にしてＮｏ．２〜Ｎｏ．５の導電層形成用塗布液を得た。また、Ｎｏ．２〜Ｎｏ．５の導電層形成用塗布液を、Ｎｏ．１と同様にして、親水化処理を行ったポリイミドフィルム（１０ｃｍ角）上にそれぞれバーコート法により塗布した。【００７９】
［Ｎｏ．６〜Ｎｏ．９］
導電層形成用塗布液における銅微粒子の含有量を表１の通りとした以外はＮｏ．１と同様にしてＮｏ．６〜Ｎｏ．９の導電層形成用塗布液を得た。また、Ｎｏ．６〜Ｎｏ．９の導電層形成用塗布液を、Ｎｏ．１と同様にして、親水化処理を行ったポリイミドフィルム（１０ｃｍ角）上にそれぞれバーコート法により塗布した。【００８０】
［Ｎｏ．１０］
分散剤としてポリエチレンイミン−エチレンオキサイド付加物１ｇを用いた以外はＮｏ．１と同様にしてＮｏ．１０の導電層形成用塗布液を得た。また、Ｎｏ．１０の導電層形成用塗布液を、Ｎｏ．１と同様にして、親水化処理を行ったポリイミドフィルム（１０ｃｍ角）上にバーコート法により塗布した。【００８１】
［Ｎｏ．１１］
分散剤としてポリエチレンイミン−エチレンオキサイド付加物１ｇを用いると共に洗浄工程１回当たりの水量を表１の通りとした以外はＮｏ．１と同様にしてＮｏ．１１の導電層形成用塗布液を得た。また、Ｎｏ．１１の導電層形成用塗布液を、Ｎｏ．１と同様にして、親水化処理を行ったポリイミドフィルム（１０ｃｍ角）上にバーコート法により塗布した。【００８２】
［比較例］
［Ｎｏ．１２，Ｎｏ．１３］
洗浄工程１回当たりの水量を表１の通りとした以外はＮｏ．１と同様にしてＮｏ．１２及びＮｏ．１３の導電層形成用塗布液を得た。また、Ｎｏ．１２及びＮｏ．１３の導電層形成用塗布液をＮｏ．１と同様にして、親水化処理を行ったポリイミドフィルム（１０ｃｍ角）上にそれぞれバーコート法により塗布した。【００８３】
［Ｎｏ．１４，Ｎｏ．１５］
導電層形成用塗布液における銅微粒子の含有量を表１の通りとした以外はＮｏ．１と同様にしてＮｏ．１４及びＮｏ．１５の導電層形成用塗布液を得た。また、Ｎｏ．１４及びＮｏ．１５の導電層形成用塗布液をＮｏ．１と同様にして、親水化処理を行ったポリイミドフィルム（１０ｃｍ角）上にそれぞれバーコート法により塗布した。【００８４】
［Ｎｏ．１６］
分散剤としてポリエチレンイミン−エチレンオキサイド付加物１ｇを用い、洗浄工程における１回当たりの水量をＮｏ．１１と同様とし、粉末状の銅微粒子に純水を加えた後に塩酸０．２ｇを添加した以外はＮｏ．１と同様にしてＮｏ．１６の導電層形成用塗布液を得た。また、Ｎｏ．１６の導電層形成用塗布液をＮｏ．１と同様にして、親水化処理を行ったポリイミドフィルム（１０ｃｍ角）上にバーコート法により塗布した。【００８５】
＜電気伝導率＞
導電層形成用塗布液の電気伝導率［μＳ／ｃｍ］をＪＩＳ−Ｋ０１３０：２００８に準拠して、株式会社堀場製作所製のコンパクト電気伝導率計「ＬＡＱＵＡｔｗｉｎ  Ｂ−７７１」を用いて測定した。この測定結果を表１に示す。【００８６】
＜粘度＞
導電層形成用塗布液の粘度［ｍＰａ・ｓ］を、ＪＩＳ−Ｚ８８０３：２０１１に準拠して、東機産業株式会社製のコーンプレート型粘度計「ＴＶ２２Ｌ」を用いて２５℃、２０ｒｐｍの条件で測定した。この測定結果を表１に示す。【００８７】
＜塗膜厚み＞
株式会社日立ハイテクサイエンス製の蛍光Ｘ線膜厚計「ＦＴ９５００」を用いて塗膜厚みを測定した。この塗膜厚みは、銅微粒子の存在部分の厚みを面積１０ｃｍ２当たり１箇所の割合で１０箇所測定し、この１０箇所の厚みを平均することで求めた。この測定結果を表１に示す。【００８８】
＜表面粗さ＞
株式会社キーエンス製のレーザ顕微鏡「ＶＫ−Ｘ１５０」を用い、対物レンズ１００倍、デジタルズーム１倍で、導電層形成用塗布液を塗布して形成される塗膜表面を観察し、高さカットレベル９０として３０μｍ×３０μｍの範囲を分析し、ＩＳＯ２５１７８に準拠して表面粗さＳａ［μｍ］を測定した。この測定結果を表１に示す。【００８９】
＜かすれ＞
導電層形成用塗布液を塗布して形成される塗膜を目視にて観察し、白抜けの有無を確認した。白抜けがある場合はかすれ有り、白抜けがない場合はかすれ無しとして評価した。この評価結果を表１に示す。【００９０】
＜平均粒子径Ｄ５０ＳＥＭ＞
金属微粒子（銅微粒子）の表面を１００ｋ〜３００ｋ倍の倍率で走査型電子顕微鏡（ＳＥＭ）にて観察し、任意に抽出した金属微粒子１００個を測長して粒子径の小さい順に体積を積算した際の累積体積が５０％となる粒子径［ｎｍ］を測定した。この測定結果を表１に示す。【００９１】
＜平均粒子径Ｄ５０＞
マイクロトラック・ベル株式会社製の粒子径分布測定装置「Ｎａｎｏｔｒａｃ  Ｗａｖｅ−ＥＸ１５０」を用い、体積累積分布から算出される金属微粒子（銅微粒子）の平均粒子径Ｄ５０［ｎｍ］を測定した。この測定結果を表１に示す。【００９２】
【表１】
2017057301.tif 000003
【００９３】
［評価結果］
表１に示すように、Ｎｏ．１〜Ｎｏ．１１の導電層形成用塗布液は、ｐＨが４以上８以下、電気伝導率が１００μＳ／ｃｍ以上８００μＳ／ｃｍ以下、及び金属微粒子（銅微粒子）の含有量が２０質量％以上８０質量％以下に調整されることで、厚みが０．１μｍ以上で比較的厚く、かつ表面粗さＳａが０．１２μｍ以下の比較的小さい塗膜を形成できることが分かった。特に、Ｎｏ．１，Ｎｏ．１０及びＮｏ．１１の導電層形成用塗布液は、平均粒子径Ｄ５０ＳＥＭ／平均粒子径Ｄ５０の比が１．１以下と小さいことから、個々の金属微粒子（銅微粒子）の形状が略球状に揃っており、その結果塗膜中でこれらの金属微粒子が高密度で均一分散され易いので、塗膜の表面粗さＳａを０．０６３μｍ以下と小さくすることができることが分かった。これに対し、Ｎｏ．１２〜Ｎｏ．１６の導電層形成用塗布液は、ｐＨ、電気伝導率及び金属微粒子（銅微粒子）の含有量が上記の範囲に調整されていないため、比較的厚みが厚くかつ表面粗さＳａが比較的小さい塗膜を形成することが困難であることが分かった。特に、Ｎｏ．１２，Ｎｏ．１３，Ｎｏ．１５及びＮｏ．１６の導電層形成用塗布液は、平均粒子径Ｄ５０ＳＥＭが比較的大きく、かつ平均粒子径Ｄ５０ＳＥＭ／平均粒子径Ｄ５０の比が２．１以上と大きいことから、塗膜の表面粗さＳａを十分に小さく抑えることができず、十分に緻密な導電層を形成し難いことが分かった。さらに、Ｎｏ．１５の導電層形成用塗布液は、粘度が１２３ｍＰａ・ｓと、１００ｍＰａ・ｓを超える高い粘度のため、塗膜がポリイミドフィルム上に均一に広がり難く、塗膜にかすれが生じていることが分かった。
【符号の説明】
【００９４】
１  ベースフィルム
２  金属微粒子
３  塗膜
４  金属微粒子焼結層
５  第１金属めっき層
６  第２金属めっき層
【図１】
2017057301.tif 000004
【図２】
2017057301.tif 000005
【図３】
2017057301.tif 000006
【図４】
2017057301.tif 000007
【国際調査報告】
2017057301.tif 000008
2017057301.tif 000009
2017057301.tif 000010
2017057301.tif 000011